Brevet FR3047735A1 (20170818)
REVENDICATIONS1. Composition de caoutchouc à base d'un ou plusieurs élastomère(s) diénique(s), d'au moins une charge renforçante, d'au moins un agent de couplage, d'au moins un système de réticulation chimique, dans laquelle la charge renforçante comprend de la silice sous forme de nanoparticules essentiellement sphériques, la surface spécifique BET de cette silice étant supérieure ou égale à 30 m2/g.\n<CLM>\1\tComposition selon la revendication 1, caractérisée en ce que la surface spécifique BET de la silice sous forme de nanoparticules essentiellement sphériques va 10 de 30 m2/g à 250 m2/g.\n<CLM>\1\tComposition selon la revendication 1 ou 2, caractérisée en ce que la silice sous forme de nanoparticules essentiellement sphériques présente un nombre de groupe silanol par nm2 supérieur ou égal à\n<CLM>\1\t4. Composition selon l'une quelconque des revendications 1 à 3, caractérisée en ce 15 que la silice sous forme de nanoparticules essentiellement sphériques présente un indice de sphéricité supérieur ou égal à 0,80.\n<CLM>\1\tComposition selon l'une quelconque des revendications 1 à 4, caractérisée en ce que la silice sous forme de nanoparticules essentiellement sphériques est une silice fondue. 20\n<CLM>\1\tComposition selon l'une quelconque des revendications 1 à 5, caractérisée en ce que le taux de silice sous forme de nanoparticules essentiellement sphériques va de 60 à 250 pce.\n<CLM>\1\tComposition selon l'une quelconque des revendications 1 à 6, caractérisée en ce que le ou les élastomère(s) diénique(s) est (sont) choisi(s) parmi les élastomères 25 diéniques essentiellement insaturés.\n<CLM>\1\tComposition selon l'une quelconque des revendications 1 à 7, caractérisée en ce que le ou les élastomère(s) diénique(s) est (sont) choisi(s) parmi le caoutchouc naturel, les polyisoprènes de synthèse, les polybutadiènes, les copolymères de butadiène, les copolymères d'isoprène et les mélanges de ces élastomères. 3047735 40\n<CLM>\1\tComposition selon l'une quelconque des revendications 1 à 8, caractérisée en ce qu'elle comprend de 50 à 100 pce d'un premier élastomère diénique, et de 0 à 50 pce d'un deuxième élastomère diénique différent du premier élastomère diénique.\n<CLM>\1\tComposition selon l'une quelconque des revendications 1 à 9, caractérisée en ce 5 que la silice sous forme de nanoparticules essentiellement sphériques est la charge renforçante majoritaire.\n<CLM>\1\tComposition selon l'une quelconque des revendications 1 à 10, caractérisée en ce que le poids de la silice sous forme de nanoparticules essentiellement sphériques représente plus de 60 %, de préférence plus de 90% du poids total de la charge 10 renforçante.\n<CLM>\1\tComposition selon la revendication 11, caractérisée en ce que la charge renforçante est constituée de silice sous forme de nanoparticules essentiellement sphériques.\n<CLM>\1\tComposition selon l'une quelconque des revendications 1 à 12, caractérisée 15 en ce que la composition comprend en outre du noir de carbone.\n<CLM>\1\tComposition selon l'une quelconque des revendications 1 à 13, caractérisée en ce que le taux total de charge(s) renforçante(s) va de 60 à 300 pce.\n<CLM>\1\tComposition selon l'une quelconque des revendications 1 à 14, caractérisée en ce que la composition comprend en outre de 10 à 220 pce d' agent plastifiant choisi 20 parmi les résines plastifiantes présentant une température de transition vitreuse supérieure à 20°C, les plastifiants liquides à température ambiante et leurs mélanges.\n<CLM>\1\tProcédé pour préparer une composition de caoutchouc, notamment pour la fabrication de pneumatiques, caractérisé en ce qu'il comprend au moins les étapes suivantes : 25 - incorporer à ou aux élastomères diéniques, au cours d'une première étape, au moins une charge renforçante et au moins un agent de couplage, en malaxant thermo-mécaniquement le tout, en une ou plusieurs fois, jusqu'à atteindre une température maximale comprise entre 110°C et 190°C, ladite charge renforçante comprenant une silice sous forme de nanoparticules essentiellement sphériques, la 30 surface spécifique BET de cette silice étant supérieure ou égale à 30 m2/g; - incorporer ensuite, au cours d'une seconde étape, un système de réticulation et malaxer le tout jusqu'à une température maximale inférieure à 110°C, préférentiellement inférieure à 80°C. 3047735 41\n<CLM>\1\tArticle semi-fini en caoutchouc pour pneumatique comprenant au moins une composition de caoutchouc réticulable ou réticulée définie selon l'une quelconque des revendications 1 à 15 ou susceptible d'être obtenue selon le procédé défini selon la revendication\n<CLM>\1\t5\n<CLM>\1\tArticle selon la revendication 17, caractérisé en ce qu'il est une bande de roulement.\n<CLM>\1\tPneumatique, caractérisé en ce qu'il comporte au moins un article semi-fini défini selon la revendication 17 ou 18.